(57)【要約】【課題】自動車用等に用いる電気化学キャパシタの低抵抗化を図ることを目的とする。【解決手段】集電体５上に活性炭主体の分極性電極層６を形成した正極２と、集電体７上に炭素材料主体の電極層８を形成した負極を、その間にセパレータ４を介して巻回した素子１と、この素子１をリチウムイオンを含む有機系電解液１２と共に収容した金属ケース１０と、この金属ケース１０の開口部を封止した封口ゴム１１からなり、上記負極３の電極層８が活物質を９５％以上含有し、かつ負極３の集電体７として多孔質ニッケルを用いた構成により、負極３の電極層８の密着強度が大幅に向上するために充放電サイクルによる特性変化の抑制を図ると共に抵抗値を低減できるようになり、これにより負極３の電極層８を形成する際に混合するアセチレンブラックやバインダ等を可能な限り削減して活物質量を多くし、更に容量拡大と抵抗値の低減ができる。【選択図】図１
2008244210.tif 000002
【特許請求の範囲】
【請求項１】
金属箔からなる集電体上に活性炭を主体とした分極性電極層を形成した正極と、金属箔からなる集電体に炭素材料またはシリコンを主体とした電極層を形成した負極とを、その間にセパレータを介在させて夫々の電極層が対向した状態で構成された素子と、この素子をリチウムイオン（Ｌｉ+）を含む有機系電解液と共に収容した金属ケースと、この金属ケースの開口部を封止した封口部材からなる電気化学キャパシタにおいて、上記負極の集電体としてリチウムと合金を形成しない発泡金属箔を用いると共に、この発泡金属箔の内部に電極層を形成した電気化学キャパシタ。
【請求項２】
発泡金属箔からなる負極の集電体の内部に形成した電極層が、活物質を９５％以上含有したものである請求項１に記載の電気化学キャパシタ。
【請求項３】
負極の電極層を形成する活物質として、黒鉛系炭素材料、６００℃以上で焼成された易黒鉛化性炭素材料、６００℃以上で焼成された難黒鉛化性炭素材料のいずれかを用いた請求項２に記載の電気化学キャパシタ。
【請求項４】
素子として、巻回形の素子を用いた請求項１に記載の電気化学キャパシタ。
【請求項５】
負極の厚さを０．１ｍｍ未満とした請求項１に記載の電気化学キャパシタ。
【発明の詳細な説明】
【技術分野】
【０００１】
本発明は各種電子機器、ハイブリッド自動車や燃料電池車のバックアップ電源用や回生用、あるいは電力貯蔵用等に使用される電気化学キャパシタに関するものである。
【背景技術】
【０００２】
従来から、高耐電圧で大容量、しかも急速充放電の信頼性が高いということから電気二重層コンデンサが着目され、多くの分野で使用されている。このような電気二重層コンデンサは正極、負極共に活性炭を主体とする分極性電極を電極として用いたものであり、電気二重層コンデンサとしての耐電圧は、水系電解液を使用すると１．２Ｖ、有機系電解液を使用すると２．５〜３．３Ｖである。
【０００３】
電気二重層コンデンサのエネルギは耐電圧の２乗に比例するため、耐電圧の高い有機系電解液の方が水系電解液より高エネルギであるが、有機系電解液を使用した電気二重層コンデンサでも、そのエネルギ密度は鉛蓄電池等の二次電池の１／１０以下であり、更なるエネルギ密度の向上が必要とされている。
【０００４】
このような背景から、活性炭を主体とする電極を正極とし、Ｘ線回折法による〔００２〕面の面間隔が０．３３８〜０．３５６ｎｍである炭素材料にあらかじめリチウムイオン（Ｌｉ+）を吸蔵させた電極を負極とする上限電圧３Ｖの二次電池が提案されている（特許文献１）。
【０００５】
また、リチウムイオン（Ｌｉ+）を吸蔵、脱離しうる炭素材料にあらかじめ化学的方法または電気化学的方法でリチウムイオン（Ｌｉ+）を吸蔵させた炭素材料を負極に用いる二次電池が提案されている（特許文献２）。
【０００６】
さらに、リチウムイオン（Ｌｉ+）を吸蔵、脱離しうる炭素材料をリチウムと合金を形成しない多孔質集電体に担持させる負極を有する上限電圧４Ｖの電気二重層キャパシタが提案されている（特許文献３）。
【０００７】
また、電気二重層コンデンサ以外に大電流充放電可能な電源としてリチウムイオン電池があり、リチウムイオン電池は電気二重層コンデンサに比べて高電圧かつ高容量という特徴を有するが、抵抗が高く、急速充放電サイクルによる寿命が電気二重層コンデンサに比べて著しく短いという問題があった。
【０００８】
なお、この出願の発明に関連する先行技術文献情報としては、例えば、特許文献１〜３が知られている。
【特許文献１】特開昭６４−１４８８２号公報
【特許文献２】特開平８−１０７０４８号公報
【特許文献３】特開平９−５５３４２号公報
【発明の開示】
【発明が解決しようとする課題】
【０００９】
しかしながら上記従来の電気二重層コンデンサの短所を改良する目的で提案された二次電池や電気二重層キャパシタでは、高耐電圧で大容量、しかも急速充放電が可能という長所は有するものの、抵抗値が高いため、例えば、ハイブリッド自動車や燃料電池車のバックアップ電源や回生用等に使用する場合には、多数個を直列接続して使用するために総抵抗値が大きくなりすぎて使用できないという課題があった。
【００１０】
また、負極に形成する電極層は集電体との密着強度の確保が難しいために剥離強度が低く、抵抗値が大きくなり易いという課題があり、このような負極をセパレータを介して正極と共に巻回して巻回型の素子を形成することは極めて困難であるという課題もあった。
【００１１】
また、低抵抗化を図る目的で、負極の電極層を形成する電極材料としての活物質に黒鉛を用いることが考えられるが、この黒鉛はそれ自体が有する抵抗値は低いものの、充放電サイクルによる寿命が短い、低温特性が悪いという短所があるために低抵抗化には適しておらず、そのために、炭素を構成する炭素六角網面間の層間を広げることによりリチウムイオン（Ｌｉ+）の拡散抵抗を低減する方法が知られているが、このような炭素材料は結晶構造が成長途上にあるためにそれ自体の抵抗値が高く、抵抗値を低減させるために導電性付与剤であるアセチレンブラック等を混合して使用しなければならないという問題があった。
【００１２】
さらに、上記アセチレンブラックは、初回充電時にリチウムイオン（Ｌｉ+）を取り込んでしまい、放電時にリチウムイオン（Ｌｉ+）を脱離しないという性質（不可逆容量）を有するために、このようなリチウムイオン（Ｌｉ+）を用いる電気二重層キャパシタの電極材料としてアセチレンブラックを使用することは好ましくないという問題もあった。
【００１３】
本発明はこのような従来の課題を解決し、高耐電圧で大容量、かつ、急速充放電サイクルの信頼性に優れ、しかも低抵抗化を実現することが可能な電気化学キャパシタを提供することを目的とするものである。
【課題を解決するための手段】
【００１４】
上記課題を解決するために本発明は、集電体上に活性炭を主体とした分極性電極層を形成した正極と、集電体に炭素材料を主体とした電極層を形成した負極とを、その間にセパレータを介在させて巻回することにより構成された素子と、この素子をリチウムイオン（Ｌｉ+）を含む有機系電解液と共に収容した金属ケースと、この金属ケースの開口部を封止した封口部材からなり、上記負極の集電体としてリチウムと合金を形成しない発泡金属箔を用いると共に、この発泡金属箔の内部に電極層を形成した構成にしたものである。
【発明の効果】
【００１５】
以上のように本発明による電気化学キャパシタは、リチウムと合金を形成しない発泡金属箔を負極の集電体として用いることによって電極層の密着強度や保持性を大幅に向上させることが可能になるために抵抗値を低減することができるようになり、これにより負極の電極層を形成するために混合するアセチレンブラックやバインダ等を可能な限りゼロに近い量まで削減することによって活物質量を多くし、更なる容量値の向上と抵抗値の低減を図り、充放電サイクル時の容量／抵抗特性を安定化させることが可能になるという効果が得られるものである。
【００１６】
更に、負極の電極層の密着強度や保持性が向上することにより、負極の厚みを薄くして更なる低抵抗化を図ることができるようになるばかりでなく、巻回形の素子を作製することも容易になるという効果も得られるものである。
【発明を実施するための最良の形態】
【００１７】
（実施の形態）
以下、実施の形態を用いて、本発明の特に全請求項に記載の発明について説明する。
【００１８】
図１は本発明の一実施の形態による電気化学キャパシタの構成を示した一部切り欠き斜視図、図２（ａ）、（ｂ）は同電気化学キャパシタを構成する負極の厚み方向から見た断面図と上面から見た断面図、図３（ａ）、（ｂ）は同電気化学キャパシタの原理を説明するために示した放電状態と充電状態の概念図である。
【００１９】
図１において、１は素子であり、この素子１はアルミニウム箔からなる集電体５の表裏面に活性炭を主体とした分極性電極層６を形成した正極２と、リチウムと合金を形成しない発泡金属箔の一つである発泡ニッケル箔からなる多孔質の集電体７の内部に炭素材料の電極層８を形成した負極３とを２枚１組とし、その間に絶縁性のセパレータ４を介在させた状態で巻回することにより構成されているものである。
【００２０】
９ａ、９ｂは上記正極２、負極３に夫々接続されて引き出された正負一対の引き出し用のリード線、１０は上記素子１を駆動用電解液（以下、電解液と呼ぶ）１２と共に収容した有底円筒状の金属ケース、１１は上記素子１から引き出された正負一対のリード線９ａ、９ｂが挿通する孔を有して上記金属ケース１０の開口部に嵌め込まれ、金属ケース１０の開口部近傍の外周を内側に円環状に絞り加工すると共に、金属ケース１０の開口端をカーリング加工することにより封止を行う封口ゴムである。
【００２１】
図２は発泡ニッケル箔からなる多孔質の集電体７の内部に炭素材料の電極層８を形成した負極３の断面図である。従来の負極は、炭素材料と導電性付与剤とバインダを混合したスラリー等を非多孔質の銅箔等の集電体に塗布して電極層が形成されるが、長期的な使用や充放電を繰り返すことによる炭素材料の膨張収縮によってバインダの結着力が低下し、これにより、炭素粒子間の密着性の低下、電極層と集電体の密着性の低下、集電体からの電極層の剥離などを招き、電気化学キャパシタとしての容量の低下と抵抗の増加を招いてしまう。そのため、発泡ニッケル箔からなる多孔質の集電体７の外部に多くの電極層を形成してしまうと、上記と同様に、発泡ニッケル箔からなる多孔質の集電体７の外部の電極層が剥離し、容量の低下と抵抗の増加を招くため、本実施の形態では電極層８を極力、発泡ニッケル箔からなる多孔質の集電体７の内部に形成し、電極層８をバインダだけでなく、発泡ニッケル箔からなる多孔質の集電体７で機械的に保持することが望ましい。
【００２２】
そのため、発泡ニッケル箔からなる多孔質の集電体７の内部に電極層８を形成した時の負極３において、負極３の長さをＬｎ、幅をＷｎ、厚さをｄｎ、発泡ニッケル箔からなる多孔質の集電体７の長さをＬｂ、幅をＷｂ、厚さをｄｂ、炭素材料の平均粒径をＤとしたとき、少なくとも
Ｌｎ＜Ｌｂ+４Ｄ
Ｗｎ＜Ｗｂ＋４Ｄ
ｄｎ＜ｄｂ＋４Ｄ
を満たし、好ましくは
Ｌｎ＝Ｌｂ
Ｗｎ＝Ｗｂ
ｄｎ＝ｄｂ
を満たすことが望ましい。
【００２３】
また、負極３を厚くしてしまうと、巻回時に負極が割れてしまい、これにより発泡ニッケル箔からなる多孔質の集電体７の一部が突出してセパレータを突き破り、正極と短絡してしまうため、プレス後の負極３の厚さは０．１ｍｍ未満が好ましく、そのためにはプレス後の発泡ニッケル箔からなる多孔質の集電体７の厚さが０．１ｍｍ未満となる発泡ニッケル箔からなる多孔質の集電体７を用いるのが好ましい。
【００２４】
また、このように構成された電気化学キャパシタは、図２に示すように、電解液１２に含まれる電解質カチオンとしてのリチウムイオン（Ｌｉ+）と、同じく電解質アニオンとしてのテトラフルオロホウ酸（ＢＦ4-）が移動することによって充放電を行うものであるが、大きな容量を得るためには上記電解液１２中のリチウムイオン（Ｌｉ+）のみでは絶対量が足りず、従って、図３（ａ）の放電状態に示すように、あらかじめ負極の電極層にリチウムイオン（Ｌｉ+）を吸蔵させておく（以下、プレドープと呼ぶ）ことが必要となるものである。
【００２５】
なお、上記負極３の電極層８を構成する活物質である炭素材料には、鉱物として得られる天然黒鉛や、コークス等を不活性雰囲気下中で２８００℃以上の高温で黒鉛化して得られる人造黒鉛等の黒鉛系炭素材料が挙げられる。
【００２６】
また、ピッチコークスやメソフェーズピッチ炭素を１０００℃以上の温度で焼成することにより黒鉛化が進行しやすい易黒鉛化性炭素材料を用いることができ、このうち、焼成温度が低すぎると不可逆容量が増加するため、少なくとも６００℃以上、好ましくは８００℃以上の温度領域で焼成した易黒鉛化性炭素材料が望ましい。
【００２７】
また、２８００℃以上の温度で焼成することによっても黒鉛化が進行し難いフルフリルアルコール樹脂やフェノール樹脂等を焼成することによって得られる難黒鉛化性炭素材料を用いることができ、そのうち、焼成温度が低すぎると不可逆容量が増加するため、少なくとも６００℃以上、好ましくは８００℃以上の温度領域で焼成した難黒鉛化性炭素材料が望ましい。
【００２８】
なお、低抵抗化のためには結晶化度が低い炭素材料、具体的には結晶子サイズＬｃが２ｎｍ以下、または層間距離が０．３８ｎｍ以上であることが好ましい。
【００２９】
以下に具体的な実施の形態について説明するが、本発明はこれに限定されるものではない。
【００３０】
まず、正極２として、厚さが２２μｍの高純度アルミニウム箔（Ａｌ：９９．９９％以上）を集電体５として用い、塩酸系のエッチング液中で電解エッチングして表面を粗面化した。
【００３１】
続いて、平均粒径５μｍのフェノール樹脂系活性炭粉末と、導電性付与剤として平均粒径０．０５μｍのアセチレンブラック、カルボキシメチルセルロース（以下、ＣＭＣと呼ぶ）とポリテトラフルオロエチレン（以下、ＰＴＦＥと呼ぶ）を溶解した水溶性バインダ溶液を１０：２：１の重量比に混合して混練機で十分に混練した後、メタノールと水の分散溶媒を少しずつ加え、更に混練して所定の粘度のペーストを作製し、このペーストを上記集電体５の表裏面に塗布し、８５℃の大気中で５分間乾燥することにより分極性電極層６を形成した後、所定の寸法に切断して正極２を得た。
【００３２】
次に、負極３として、気孔率６０％、厚さが０．１ｍｍの発泡ニッケル箔を集電体７として用い、この集電体７の内部に、難黒鉛化性炭素材料の一つとして、６００〜１０００℃の温度領域で焼成されたポリアセンと呼ばれる炭素材料を用いて電極層８を形成した。このポリアセンの電極層８は、ポリアセン：アセチレンブラック：バインダ＝９５：３：２とし、かつ、バインダとしては、ＰＴＦＥ（８）：ＣＭＣ（２）の割合で構成した。
【００３３】
また、製造方法としては、水にＣＭＣ→アセチレンブラック→ポリアセン→ＰＴＦＥの順に添加し、撹拌して混練することによりペースト状にしたものを、コンマコータやダイコータ等を用いて上記集電体７内に充填し、これを８５℃の温度で乾燥した後、線圧が２．５〜１００ｋｇｆ／ｃｍでプレス加工することにより、電極密度が０．３〜１．０ｇ／ｃｍ3、かつ、ポリアセンの含有率が９５％の電極層８を作製すると共に、負極３としての厚さを０．０６ｍｍとしたものを所定の寸法に切断した。
【００３４】
次に、このようにして得られた正極２と負極３を２枚１組とし、その間にセパレータ４を介在させた状態で巻回することにより素子１を得た。そして、この素子１を、ステンレス製の金属ケース１０内に電解液１２と共に挿入することにより、素子１に電解液１２を含浸させた。この電解液１２としては、電解質カチオンとしてリチウムイオン（Ｌｉ+）電解質アニオンとしてヘキサフルオロリン酸（ＰＦ6-）を、溶媒として高誘電率のエチレンカーボネートとプロピレンカーボネートと低粘度のジエチルカーボネートを重量比で３：１：４に混合した混合溶媒を用いた。
【００３５】
次に、このようにして電解液１２と共に金属ケース１０内に挿入された素子１から引き出された正負一対のリード線９ａ、９ｂを封口ゴム１１に設けられた孔を貫通させ、この封口ゴム１１を金属ケース１０の開口部に嵌め込んだ後、金属ケース１０の開口部近傍の外周を内側に円環状に絞り加工すると共に、金属ケース１０の開口端をカーリング加工することにより封止を行い、本実施の形態による電気化学キャパシタを組み立てた。
【００３６】
次に、このようにして組み立てを終えた電気化学キャパシタを用い、公知の方法でプレドープ作業を行う（プレドープ作業は本発明の要旨には関係がないものであり、どのような方法を用いても、本発明による効果に影響を及ぼすものではないため、ここでの説明は省略する）ことにより、上記素子１を構成する負極３の電極層８にリチウムイオンを吸蔵させた。
【００３７】
このようにして得られた本実施の形態による電気化学キャパシタの容量／抵抗特性の初期値を測定した結果を比較例としての従来品と比較して（表１）ならびに図４に示す。
【００３８】
なお、従来例としての電気化学キャパシタは負極のみが本実施の形態の電気化学キャパシタと異なり、負極以外の構成は本実施の形態と同様に構成したものである。
【００３９】
従来例としての負極は、炭素材料と導電性付与剤とバインダをペースト状にしたものを銅箔上に塗布するため、ポリアセン粒子間の電子抵抗の低減と電極層の安定性を考慮し、炭素材料であるポリアセンと導電性付与剤であるアセチレンブラックとバインダ（ＰＴＦＥ（２）：ＣＭＣ（８））の混合割合を重量比でポリアセン：アセチレンブラック：バインダ＝８０：１０：１０とした。
【００４０】
製造方法としては水にＣＭＣ→アセチレンブラック→ポリアセン→ＰＴＦＥの順に添加し、撹拌して混練することによりペースト状にしたものを、コンマコータやダイコータ等を用いて１５μｍの銅箔上に塗布し、８５℃の大気中で５分間乾燥することにより電極層を形成した後、所定の寸法に切断して負極を得た。
【００４１】
【表１】
2008244210.tif 000003
【００４２】
ここで、容量、抵抗特性は２５℃の恒温槽中において、一定電流Ｉにて第１の所定電圧Ｖ１まで充電した後、３０分間第１の所定電圧Ｖ１で定電圧充電を行い、その後、第２の所定電圧Ｖ２まで一定電流Ｉで放電し、測定した。ここでＶ１＞Ｖ２＞０の関係にある。
重量比容量ＳＣは放電時の電荷量Ｑ、放電開始直後に降下した電圧ΔＶ、また、第１の所
定電圧Ｖ１と第２の所定電圧Ｖ２より、
Ｃ＝Ｑ／（Ｖ１−Ｖ２−ΔＶ）
より容量Ｃを求め、正極の活性炭の重量Ｗacと負極のポリアセンの重量Ｗpasより
ＳＣ＝Ｃ／（Ｗac＋Ｗpas）
より算出した。
また、抵抗率ρは放電開始直後に降下した電圧ΔＶと放電電流Ｉより、
Ｒ＝ΔＶ／Ｉ
より抵抗Ｒを求め、電極面積Ｓと正極の電極厚さｄpと負極の電極厚さｄnおよびセパレータ厚さｄsより、
ρ＝Ｒ×Ｓ／（ｄp＋ｄn＋ｄs）
より算出した。
【００４３】
（表１）から明らかなように、本実施の形態による電気化学キャパシタは、従来品と比較して、初期の重量比容量は１．４７倍に向上し、また、抵抗率は０．７４倍に低減されていることが分かり、この大きな要因としては、以下のことが考えられる。
【００４４】
第１に、負極３の集電体７として多孔質の発泡ニッケル箔を用いたことにより、この集電体７上に形成される電極層８の密着強度や保持性が向上し、これにより抵抗値が大きく低減した。
【００４５】
第２に、上記負極３の電極層８の密着強度や保持性の向上により、負極３の厚みを従来品と比較して薄くできるようになり、これにより抵抗値が大きく低減した。
【００４６】
第３に、上記負極３の電極層８の密着強度や保持性の向上により、電極層８を形成するために混合するアセチレンブラックやバインダを可能な限り削減して活物質としてのポリアセンの量を多くすることができるようになり、これにより、容量が向上し、抵抗値が大きく低減した。
【００４７】
次に、充放電サイクルを行い、１００サイクル、５００サイクル、１０００サイクル終了時に上記同様に測定した容量／抵抗特性の結果を初期特性と合わせて図５〜図７に示す。
【００４８】
ここで、重量比容量の変化率ΔＳＣは初期の重量比容量ＳＣ０と、１００サイクル後、５００サイクル後、１０００サイクル後の重量比容量をそれぞれＳＣ１００、ＳＣ５００、ＳＣ１０００とすると、
ΔＳＣ０＝（ＳＣ０―ＳＣ０）／ＳＣ０×１００
ΔＳＣ１００＝（ＳＣ１００−ＳＣ０）／ＳＣ０×１００
ΔＳＣ５００＝（ＳＣ５００−ＳＣ０）／ＳＣ０×１００
ΔＳＣ１０００＝（ＳＣ１０００−ＳＣ０）／ＳＣ０×１００
より算出した。ここで上記式ΔＳＣの添え字はサイクル数を表す。
【００４９】
また、抵抗率の変化率Δρは初期の抵抗率ρ０と、１００サイクル後、５００サイクル後、１０００サイクル後の抵抗率をそれぞれρ１００、ρ５００、ρ１０００とすると、
Δρ０＝（ρ０―ρ０）／ρ０×１００
Δρ１００＝（ρ１００−ρ０）／ρ０×１００
Δρ５００＝（ρ５００−ρ０）／ρ０×１００
Δρ１０００＝（ρ１０００−ρ０）／ρ０×１００
より算出した。ここで上記式Δρの添え字はサイクル数を表す。
【００５０】
図５から、充放電サイクル数の増加に伴う重量比容量の変化率ΔＳＣが従来品より
も大きく改善されていることが分かる。
【００５１】
また、図６、図７から、従来品の抵抗率は急激な減少をし、その後増加の傾向にあることが分かり、この抵抗率の減少はリチウムイオンの充放電によって、炭素粒子の結晶子の層間が拡大することによってイオン拡散の抵抗が低下することによるものと考えられる。
【００５２】
また、抵抗の増加はリチウムイオンの充放電時の炭素粒子の膨張収縮によって発生する応力が電極層全体に広がることにより、電極層が集電体から剥離することが原因と考えられる。
【００５３】
このように、従来品では充放電サイクルによる容量／抵抗特性の挙動が不安定であるのに対し、本発明では負極３の電極層８の密着強度や保持性の向上により、充放電サイクルによる電極層８の安定性が向上し、充放電サイクルによる容量／抵抗特性の変化の大幅な抑制を実現することができる。
【００５４】
このように、本発明による電気化学キャパシタは、負極３の集電体７に多孔質の発泡ニッケル箔を用いた構成により、電極層８の密着強度や保持性を向上させることができるようになるため、電極層８に含有されるポリアセンの含有量を高めたり、負極３の厚みを薄くしたりすることが容易になり、これにより初期の容量／抵抗特性を改善でき、充放電サイクルによる容量／抵抗特性の変化を抑制できるばかりでなく、巻回形の素子の作製も容易に行えるようになるという格別の効果を奏するものである。
【００５５】
なお、本実施の形態においては、負極３の集電体７に多孔質の発泡ニッケル箔を用いた例で説明したが、本発明はこれに限定されるものではなく、リチウムと合金を形成しない金属であれば何でも良いことから、安価な発泡銅箔を用いても同様の効果を得ることができるものである。
【００５６】
また、負極３の電極層８に含有される活物質の含有量は、特性面から判断すると１００％が理想であるが、製造面や保持性等を含めて判断すると、従来品の活物質の含有量８０％と比較して特性面にその効果が現れる９５％以上とするのが良い。
【００５７】
また、負極３の厚さは、巻回形の素子１を用いて低抵抗化を図ることを前提に判断すると０．１ｍｍ未満が適しており、更に好ましくは０．７５ｍｍ未満が望ましい。
【００５８】
また、負極３の電極層８に含有される活物質は、リチウムを吸蔵、脱離することが可能な材料であれば良く、本実施の形態で用いた炭素材料以外でも、例えば、シリコン材料を用いることができ、同様の効果が得られるものである。
【産業上の利用可能性】
【００５９】
本発明による電気化学キャパシタは、抵抗値を大きく低減することができるという効果を有し、特にハイブリッド自動車や燃料電池車のバックアップ電源や回生用等として有用である。
【図面の簡単な説明】
【００６０】
【図１】本発明の一実施の形態による電気化学キャパシタの構成を示した一部切り欠き斜視図
【図２】（ａ）同電気化学キャパシタを構成する負極の厚み方向から見た断面図、（ｂ）同上面から見た断面図
【図３】（ａ）同電気化学キャパシタの原理を説明するために示した放電状態の概念図、（ｂ）同充電状態の概念図
【図４】同電気化学キャパシタの容量／抵抗特性を示した特性図
【図５】同電気化学キャパシタの充放電サイクル時の重量比容量の変化率を示した特性図
【図６】同電気化学キャパシタの充放電サイクル時の抵抗率の変化を示した特性図
【図７】同電気化学キャパシタの充放電サイクル時の抵抗率の変化率を示した特性図
【符号の説明】
【００６１】
１  素子
２  正極
３  負極
４  セパレータ
５、７  集電体
６  分極性電極層
８  電極層
９ａ、９ｂ  リード線
１０  金属ケース
１１  封口ゴム
１２  電解液
【図１】
2008244210.tif 000004
【図２】
2008244210.tif 000005
【図３】
2008244210.tif 000006
【図４】
2008244210.tif 000007
【図５】
2008244210.tif 000008
【図６】
2008244210.tif 000009
【図７】
2008244210.tif 000010